(57)【要約】【課題】熱延前のスラブ加熱後の組織を微細にすることにより、熱延板の組織を微細とし、もって磁束密度を向上させた無方向性電磁鋼板を得る。【解決手段】連続鋳造により製造したスラブを素材として、無方向性電磁鋼板を製造するに際し、  鋳片がオーステナイト相からフェライト相に変態する温度をＡ3温度としたとき、  連続鋳造時に、鋳片表面温度をＡ3温度未満に１０秒以上保持し、ついでＡ3温度以上に１０秒以上保持する処理を、１回または２回以上行う。【選択図】図１
2014195818.tif 000002
【特許請求の範囲】
【請求項１】
質量％で、
Ｃ  ：０．０２００％以下、
Ｓｉ：０．１％以上２．０％以下、
Ｍｎ：０．５％以下、
Ａｌ：０．００２０％以下、または０．１％以上３．０％以下、
Ｐ  ：０．２％以下、
Ｓ  ：０．０２００％以下および
Ｎ  ：０．０２００％以下
を含有し、残部はＦｅおよび不可避的不純物の成分組成からなるスラブを、連続鋳造により製造し、スラブ加熱後、熱間圧延を施して無方向性電磁鋼板用熱延鋼板を製造するに際し、
鋳片がオーステナイト相からフェライト相に変態する温度をＡ3温度としたとき、
連続鋳造時に、鋳片表面温度をＡ3温度未満に１０秒以上保持し、ついでＡ3温度以上に１０秒以上保持する処理を、１回または２回以上行うことを特徴とする無方向性電磁鋼板用熱延鋼板の製造方法。
【請求項２】
前記スラブが、質量％で、さらに、
Ｓｎ：０．００５％以上０．２％以下、
Ｓｂ：０．００５％以上０．２％以下および
Ｃａ：０．００１％以上０．００５％以下
のうちから選んだ１種または２種以上含有することを特徴とする請求項１に記載の無方向性電磁鋼板用熱延鋼板の製造方法。
【請求項３】
質量％で、
Ｃ  ：０．０２００％以下、
Ｓｉ：０．１％以上２．０％以下、
Ｍｎ：０．５％以下、
Ａｌ：０．００２０％以下、または０．１％以上３．０％以下、
Ｐ  ：０．２％以下、
Ｓ  ：０．０２００％以下および
Ｎ  ：０．０２００％以下
を含有し、残部はＦｅおよび不可避的不純物の成分組成からなるスラブを、連続鋳造により製造し、スラブ加熱後、熱間圧延により熱延鋼板とし、ついで１回または中間焼鈍をはさむ２回以上の冷間圧延により最終板厚の冷延鋼板としたのち、仕上焼鈍を施す一連の工程によって無方向性電磁鋼板を製造するに際し、
鋳片がオーステナイト相からフェライト相に変態する温度をＡ3温度としたとき、
連続鋳造時に、鋳片表面温度をＡ3温度未満に１０秒以上保持し、ついでＡ3温度以上に１０秒以上保持する処理を、１回または２回以上行うことを特徴とする無方向性電磁鋼板の製造方法。
【請求項４】
前記スラブが、質量％で、さらに、
Ｓｎ：０．００５％以上０．２％以下、
Ｓｂ：０．００５％以上０．２％以下および
Ｃａ：０．００１％以上０．００５％以下
のうちから選んだ１種または２種以上を含有することを特徴とする請求項３に記載の無方向性電磁鋼板の製造方法。
【発明の詳細な説明】
【技術分野】
【０００１】
本発明は、電気自動車やハイブリッド自動車の駆動用モータや発電機用モータを典型例とする鉄心材料として好適な、優れた磁気特性を有する高磁束密度無方向性電磁鋼板の製造技術に関するものである。
【背景技術】
【０００２】
無方向性電磁鋼板は、主に回転機や変圧器の鉄心等に使用される。これら鉄心のエネルギー効率を高めるためには、無方向性電磁鋼板の磁束密度を高め、鉄損を下げる必要がある。無方向性電磁鋼板の鉄損を低減する手段としては、従来、Ｓｉ，ＡｌおよびＭｎ等の含有量を高め、電気抵抗を増加することによって渦電流損を低減する手法が一般に用いられている。しかしながら、この手法では磁束密度の低下を免れることができないという問題があった。
【０００３】
このような状況下にあって、無方向性電磁鋼板の磁束密度を向上する方法について、幾つかの提案がなされている。
例えば、特許文献１には、Ｐ含有量を０．０５〜０．２００％、Ｍｎ含有量を０．２０％以下として、高磁束密度化を図る方法が提案され、また特許文献２には、Ａｌ含有量を０．０１７％以下として、高磁束密度化を図る方法が提案されている。
さらに、上述以外の元素として、ＳｂやＳｎ添加が高磁束密度化に効果があることが知られており、例えば特許文献３にその記載がある。
また、特許文献４には、Ｐ含有量を０．０７％超え０．２０％以下とした素材について、熱延板焼鈍を箱焼鈍として冷延前粒径を特定の範囲に制御する技術が開示されている。
このように、磁束密度を向上する方法は、種々提案されているが、これらの特許文献では適正な鋳造条件については何ら言及されていない。
【０００４】
一方、特許文献５には、鋳造条件として、１０００℃から９００℃の温度域における鋳片冷却速度を１５℃／分以上とすることにより、粗大な介在物を減少させ、再結晶過程で好ましくない方位の結晶粒の発生を低減し、高い磁束密度を得る技術が提案されている。
【０００５】
しかしながら、これまで提案された従来技術では、連続鋳造時における鋳片の詳細な温度履歴と磁束密度との関係については考慮が払われていない。
上述したように、磁束密度を向上させる方法は、従来から数多く提案されているが、今もなお、更なる高磁束密度化は製造者にとっての課題である。
【先行技術文献】
【特許文献】
【０００６】
【特許文献１】特公平６−８０１６９号公報
【特許文献２】特許第４１２６４７９号公報
【特許文献３】特許第２５０００３３号公報
【特許文献４】特許第３８７０８９３号公報
【特許文献５】特許第３８４５８７１号公報
【発明の概要】
【発明が解決しようとする課題】
【０００７】
本発明は、上記の現状に鑑み開発されたもので、連続鋳造時の鋳片の温度履歴に着眼し、熱延前のスラブ加熱後の組織を微細にすることによって熱延板の組織を微細とし、もって高い磁束密度の無方向性電磁鋼板を得ることができる、無方向性電磁鋼板用熱延鋼板の製造方法および無方向性電磁鋼板の製造方法を提案することを目的とする。
【課題を解決するための手段】
【０００８】
さて、発明者らは、上記の課題を解決するために、連続鋳造時における鋳片の温度履歴、熱延前のスラブ加熱後における組織および熱延板の組織が、仕上焼鈍板の磁束密度に及ぼす影響について詳細な調査を行った。
その結果、連続鋳造時に、鋳片表面温度をＡ3温度を基準として、Ａ3温度未満ついでＡ3温度以上にそれぞれ所定時間保持する処理を、１回または２回以上繰り返して行うことが、磁束密度の向上に有効であるとの知見を得た。ここで、Ａ3温度とは、鋳片がオーステナイト相（γ相）からフェライト相（α相）に変態する温度とする。
本発明は、上記の知見に立脚するものである。
【０００９】
すなわち、本発明の要旨構成は次のとおりである。
１．質量％で、
Ｃ  ：０．０２００％以下、
Ｓｉ：０．１％以上２．０％以下、
Ｍｎ：０．５％以下、
Ａｌ：０．００２０％以下、または０．１％以上３．０％以下、
Ｐ  ：０．２％以下、
Ｓ  ：０．０２００％以下および
Ｎ  ：０．０２００％以下
を含有し、残部はＦｅおよび不可避的不純物の成分組成からなるスラブを、連続鋳造により製造し、スラブ加熱後、熱間圧延を施して無方向性電磁鋼板用熱延鋼板を製造するに際し、
鋳片がオーステナイト相からフェライト相に変態する温度をＡ3温度としたとき、
連続鋳造時に、鋳片表面温度をＡ3温度未満に１０秒以上保持し、ついでＡ3温度以上に１０秒以上保持する処理を、１回または２回以上行うことを特徴とする無方向性電磁鋼板用熱延鋼板の製造方法。
【００１０】
２．前記スラブが、質量％で、さらに、
Ｓｎ：０．００５％以上０．２％以下、
Ｓｂ：０．００５％以上０．２％以下および
Ｃａ：０．００１％以上０．００５％以下
のうちから選んだ１種または２種以上含有することを特徴とする前記１に記載の無方向性電磁鋼板用熱延鋼板の製造方法。
【００１１】
３．質量％で、
Ｃ  ：０．０２００％以下、
Ｓｉ：０．１％以上２．０％以下、
Ｍｎ：０．５％以下、
Ａｌ：０．００２０％以下、または０．１％以上３．０％以下、
Ｐ  ：０．２％以下、
Ｓ  ：０．０２００％以下および
Ｎ  ：０．０２００％以下
を含有し、残部はＦｅおよび不可避的不純物の成分組成からなるスラブを、連続鋳造により製造し、スラブ加熱後、熱間圧延により熱延鋼板とし、ついで１回または中間焼鈍をはさむ２回以上の冷間圧延により最終板厚の冷延鋼板としたのち、仕上焼鈍を施す一連の工程によって無方向性電磁鋼板を製造するに際し、
鋳片がオーステナイト相からフェライト相に変態する温度をＡ3温度としたとき、
連続鋳造時に、鋳片表面温度をＡ3温度未満に１０秒以上保持し、ついでＡ3温度以上に１０秒以上保持する処理を、１回または２回以上行うことを特徴とする無方向性電磁鋼板の製造方法。
【００１２】
４．前記スラブが、質量％で、さらに、
Ｓｎ：０．００５％以上０．２％以下、
Ｓｂ：０．００５％以上０．２％以下および
Ｃａ：０．００１％以上０．００５％以下
のうちから選んだ１種または２種以上を含有することを特徴とする前記３に記載の無方向性電磁鋼板の製造方法。
【発明の効果】
【００１３】
本発明によれば、従来よりさらに磁束密度の高い無方向性電磁鋼板を安定して得ることができる。
また、本発明によれば、スラブや熱延鋼板の結晶粒が微細になるので、熱間圧延や冷間圧延での割れや表面欠陥の発生を低減することもできる。
【図面の簡単な説明】
【００１４】
【図１】鋳片表面温度をＡ3温度未満に１０秒以上保持した後にＡ3温度以上に１０秒以上保持する処理の回数が磁気特性に及ぼす影響を示すグラフである。
【発明を実施するための形態】
【００１５】
以下、本発明を具体的に説明する。
さて、本発明者らは、従来までの知見より一層詳しく、無方向性電磁鋼板の磁束密度に及ぼす鋳片の温度履歴について、研究、検討を行った。なお、成分に関する「％」、「ｐｐｍ」表示は特に断らない限り「質量％」、「質量ｐｐｍ」を意味するものとする。また、Ａ3温度は、鋳片がオーステナイト相（γ相）からフェライト相（α相）に変態する温度とする。
【００１６】
鋳片の温度履歴が仕上焼鈍板の磁束密度に及ぼす影響を、Ｓｉ：０．７％、Ａｌ：０．３％、Ｓ：１８ｐｐｍおよびＮ：２１ｐｐｍを含む溶鋼を、連続鋳造によりスラブとし、スラブ加熱後、熱間圧延を施し、ついで１０００℃、６０秒の熱延板焼鈍後、冷間圧延により０．５０ｍｍの最終板厚としたのち、８１０℃にて２０秒の仕上焼鈍を施して得た無方向性電磁鋼板について調査した。なお、本成分系におけるＡ3温度は９５０℃である。
この際、鋳片鋳造時の冷却水量を調整することにより、鋳片表面温度をＡ3温度未満に１０秒以上保持した後にＡ3温度以上に１０秒以上保持する処理を、０回、１回、２回施した。
【００１７】
図１に、上記した降温昇温処理の回数と磁気特性との関係について調べた結果を示す。
なお、磁気特性は、圧延方向（Ｌ）および圧延直角方向（Ｃ）にエプスタイン試験片を切り出して測定し、Ｌ＋Ｃ特性（同量のＬ方向試験片とＣ方向試験片を用いたエプスタイン測定による特性）のＢ50（磁化力：５０００Ａ／ｍにおける磁束密度）およびＷ15/50（磁束密度：１．５Ｔ、周波数：５０Ｈｚで励磁したときの鉄損）で評価した。
【００１８】
図１に示したとおり、鋳片表面温度をＡ3温度未満に１０秒以上保持した後にＡ3温度以上に１０秒以上保持する処理を少なくとも１回施すことにより、磁気特性を大幅に向上させることができた。
このように、鋳片表面温度をＡ3温度未満にした後にＡ3温度以上にするという降温昇温処理を施すことにより、磁束密度を向上させることができる。
【００１９】
磁束密度が向上した理由を解明するため、熱延板および熱延前スラブ加熱後スラブの組織を調査した。
その結果、スラブ組織は、鋳片表面温度をＡ3温度未満にした後にＡ3温度以上とすることにより、鋳造組織中に生成した再結晶粒が多くなり、結晶粒は微細化していた。また、熱延板の組織は、鋳片表面温度をＡ3温度未満にした後にＡ3温度以上とすることにより、圧延方向に延びた結晶粒が減少し、結晶粒は微細化していた。
【００２０】
以上のことから、熱延板の組織は、鋳片表面温度をＡ3温度未満にした後にＡ3温度以上とすると、鋳片の内部と表層とで相（密度）が異なることに起因した歪が鋳片により多く蓄積されるため、熱延前のスラブ加熱で再結晶が促進され、熱延前スラブの組織が微細化されたものと考えられる。そのため、熱延板組織が微細になり、その結果、仕上焼鈍時の再結晶過程で好ましい方位の結晶粒を発生させ、磁束密度が向上したと考えられる。
本発明は、以上の知見に基づいて、磁束密度に優れた無方向性電磁鋼板を製造できるようにしたものである。
【００２１】
次に、本発明において、スラブ成分を前記の組成範囲に限定した理由について説明する。
Ｃ：０．０２００％以下
Ｃは、鉄損を劣化させるので少なければ少ないほど良い。Ｃ量が０．０２００％を超えると鉄損増加がとくに顕著になることから、Ｃ量は０．０２００％以下に限定する。好ましくは０．００５０％以下である。下限については、Ｃは少なければ少ないほど好ましいので、とくに限定はしない。
【００２２】
Ｓｉ：０．１％以上２．０％以下
Ｓｉは、電気抵抗を高めて鉄損を低減する効果を有するため、無方向性電磁鋼板を構成する主要元素である。この鉄損改善のためには０．１％以上のＳｉが必要である。一方、２．０％を超えると、フェライト（α相）の単相となり、オーステナイト（γ相）は生成しなくなるので、本発明の範囲外とした。
【００２３】
Ｍｎ：０．５％以下、
Ｍｎは、Ｓｉと同様、電気抵抗を増加して鉄損を低減するのに有効な元素であるだけでなく、鋼を固溶強化する作用も有する上でも有効な元素である。また、熱間脆性を抑制する効果もある。しかしながら、Ｍｎ量が０．５％を超えるとコストの上昇を招くので、Ｍｎ量は０．５％以下とした。
【００２４】
Ａｌ：０．００２０％以下、または０．１％以上３．０％以下
Ａｌは、Ｓｉと同様、電気抵抗を増加して鉄損を低減するのに有効な元素である。しかしながら、Ａｌ量が０．００２０％超から０．１％未満では非常に微細なＡｌＮが多数生成して鉄損が著しく劣化する。また、Ａｌ量が３．０％超では冷延性の劣化を招く。従って、Ａｌ量は０．００２０％以下、または０．１％以上３．０％以下とした。
【００２５】
Ｐ：０．２％以下
Ｐの過剰添加は圧延性の低下をもたらすので、Ｐ量は０．２％以下に制限した。
【００２６】
Ｓ：０．０２００％以下
Ｓは、析出物や介在物を形成して製品の磁気特性を劣化させるので、少なければ少ないほど良い。磁気特性を劣化させないために、Ｓ量は０．０２００％以下に制限する。好ましくは０．００５０％以下である。なお、脱硫によるコスト増を押さえるためは、下限は０．０００３％とすることが好ましい。
【００２７】
Ｎ：０．０２００％以下
Ｎは、前述したＣと同様、磁気特性を劣化させるので０．０２００％以下に制限する。好ましくは０．００５０％以下である。下限については、Ｎは少なければ少ないほど好ましいので、とくに限定はしない。
【００２８】
以下、基本成分について説明したが、本発明では、必要に応じて以下に述べる成分を適宜含有させることができる。
Ｓｎ：０．００５％以上０．２％以下、Ｓｂ：０．００５％以上０．２％以下
ＳｎおよびＳｂはいずれも、集合組織を改善して磁気特性を高める効果を有するので、必要に応じて添加することができる。その効果を得るには、Ｓｎ，Ｓｂはそれぞれ０．００５％以上添加する必要がある。一方、過剰に添加すると鋼が脆化し、鋼板製造中の板破断や表面欠陥が増加するため、Ｓｎ，Ｓｂはそれぞれ０．２％以下とする。
【００２９】
Ｃａ：０．００１％以上０．００５％以下
Ｃａは、鋼中でＣａＳとして析出し、微細な硫化物の析出を抑制して鉄損を改善するのに有効な元素であるので、必要に応じて添加することができる。しかしながら、含有量が０．００１％未満ではその効果は充分でなく、一方０．００５％を超えるとＣａ酸化物が増えてかえって鉄損が劣化するため、Ｃａ量は０．００１％以上０．００５％以下とした。
【００３０】
次に、本発明に従う製造方法の限定理由について述べる。
本発明の高磁束密度無方向性電磁鋼板の製造に際しては、一般の無方向性電磁鋼板に適用されている工程および設備を用いて実施することができる。
例えば、転炉あるいは電気炉などで所定の成分組成に溶製した溶鋼を、脱ガス設備で二次精錬し、連続鋳造によりスラブとしたのち、熱間圧延し、ついで必要に応じて熱延板焼鈍を施したのち、酸洗し、冷間圧延後、仕上焼鈍、ついで絶縁被膜塗布焼き付けといった工程である。
【００３１】
本発明では、上記の連続鋳造において、鋳片がオーステナイト相（γ相）からフェライト相（α相）に変態する温度をＡ3温度としたとき、鋳片表面温度をＡ3温度未満に１０秒以上保持した後にＡ3温度以上に１０秒以上保持する処理を、１回または２回以上行うことが重要である。この降温昇温処理により、無方向性電磁鋼板の磁束密度を大幅に向上させることができる。
【００３２】
なお、鋳片表面温度をＡ3温度未満に保持する時間の上限は、特に制限されるわけではないが、生産性を確保する観点から1000秒程度とすることが好ましい。また、鋳片表面温度をＡ3温度以上に保持する時間の上限についても、特に制限されるわけではないが、生産性を確保する観点から1000秒程度とすることが好ましい。
さらに、上記した降温昇温処理を施す回数についても特に制限はないが、処理回数があまりに多くなると生産性や製造コストの面で不利が生じるので、１〜２回程度とするのが好適である。
【００３３】
ここで、鋳片表面温度は、放射温度計等で実測することが好ましい。実測が困難な場合には、冷却水量などから熱流を計算して鋳片表面温度を算出してもよい。
すなわち、冷却水によりスラブ表面から逃げる熱、変態や化学反応による発熱や吸熱、熱拡散係数、および比熱を用いることで、有限要素法(FEM)で計算することができる。
【００３４】
一方、鋳片表面温度を上昇させるためには、加熱装置を使ってもよいが、冷却水量を減らすなどして冷却能力を低下させることにより鋳片の内部からの復熱を利用して温度を上昇させる方が有利である。
【００３５】
また、Ａ3温度は、成分から次式により求めることができる。
Ａ3[℃]＝891−900×C[％]＋50×Si[％]−88×Mn[％]＋190×P[％]＋380×Al[％]
【００３６】
上記のようにして得られたスラブは、スラブ加熱が施されるが、このスラブ加熱温度は９５０℃以上１２００℃以下とすることが好ましい。というのは、スラブ加熱温度があまりに低いと次工程の熱間圧延工程における負荷が大きくなり、一方あまりに高温となると、エネルギーロスが大きくなって不経済となるだけでなく、スラブの高温強度が低下してスラブ垂れなど製造上のトラブルが発生しやすくなるためである。
【００３７】
ついで、熱間圧延を施すが、この熱間圧延工程に特に制限はなく、常法に従って行えば良い。なお、熱延板の厚さは１．５〜２．８ｍｍ程度とするのが好ましく、より好ましくは１．７〜２．３ｍｍである。
【００３８】
上記の熱間圧延後、冷間圧延に先立ち、必要に応じて熱延板焼鈍を施すこともできる。この熱延板焼鈍を施す場合、均熱温度は９００℃以上１０５０℃以下とすることが好ましい。というのは、熱延板焼鈍の均熱温度が９００℃未満では磁気特性が劣化するおそれがあり、一方１１５０℃を超えると経済的に不利だからである。
【００３９】
次に、１回または中間焼鈍をはさむ２回以上の冷間圧延によって製品厚みの冷延板とする。なお、磁束密度を一層向上させるために、冷間圧延を、板温が２００℃の程度の温間圧延としてもよい。冷延板の厚さ（製品厚み）は特に問わないが０．２０〜０．５０ｍｍ程度とするのが好ましい。
【００４０】
ついで、仕上焼鈍を施すが、この仕上焼鈍における均熱温度は７００℃以上１１５０℃以下とするのが好ましい。というのは、仕上焼鈍の均熱温度が７００℃未満では再結晶が十分に進行せず磁気特性が大幅に劣化する場合があることに加え、連続焼鈍における板形状の矯正効果が十分に発揮されないおそれがあり、一方１１５０℃を超えると結晶粒が極めて粗大化してしまい、特に高周波数域での鉄損が増加するおそれが生じるからである。
【００４１】
上記した仕上焼鈍後、鉄接を低減するために鋼板の表面に絶縁コーティングを施すことが有利である。その際、良好な打抜性を確保するためには、樹脂を含有する有機コーティングとすることが、一方溶接性を重視する場合には半有機コーティングや無機コーティングを適用することが望ましい。
なお、本発明では、結晶粒が微細になるので、熱間圧延や冷間圧延での割れや表面欠陥の発生を低減する効果もある。
【実施例】
【００４２】
実施例１
Ｃ：０．００２１％、Ｓｉ：０．７％、Ｍｎ：０．２２％、Ａｌ：０．３％、Ｐ：０．０７％、Ｓ：１８ｐｐｍおよびＮ：２１ｐｐｍを含み、残部はＦｅおよび不可避的不純物の組成からなる溶鋼を、連続鋳造によりスラブとし、１１００℃でスラブ加熱後、熱間圧延を施し、ついで１０００℃，６０秒の熱延板焼鈍後、酸洗し、冷間圧延により０．５０ｍｍ厚に仕上げたのち、８１０℃で２０秒の仕上焼鈍を行った。なお、本成分系のＡ3温度は９５０℃である。
上記の連続鋳造に際し、冷却水量を調整することにより、鋳片表面温度をＡ3温度未満に１０秒以上保持した後にＡ3温度以上に１０秒以上保持する処理を、０回、１回、２回施した。
【００４３】
かくして得られた製品板の磁気特性について調査した結果を表１に示す。
なお、磁気特性は、圧延方向（Ｌ）および圧延直角方向（Ｃ）にエプスタイン試験片を切り出して測定し、Ｌ＋Ｃ特性（同量のＬ方向試験片とＣ方向試験片を用いたエプスタイン測定による特性）のＢ50（磁化力：５０００Ａ／ｍにおける磁束密度）およびＷ15/50（磁束密度：１．５Ｔ、周波数：５０Ｈｚで励磁したときの鉄損）で評価した。
【００４４】
【表１】
2014195818.tif 000003
【００４５】
表１に示したとおり、鋳片表面温度をＡ3温度未満に１０秒以上保持した後にＡ3温度以上に１０秒以上保持する処理を、少なくとも１回施した場合には、鉄損のみならず、磁束密度が向上している。
【００４６】
実施例２
表２に示す成分組成になる溶鋼を、連続鋳造によりスラブとし、１０５０〜１１１０℃でスラブ加熱後、熱間圧延により厚さ：２．２ｍｍの熱延板とし、ついで冷間圧延により厚さ：０．５０ｍｍに仕上げたのち、表３に示す仕上焼鈍温度で仕上焼鈍を施して、電磁鋼板を製造した。ただし、鋼種Ｄについては、熱間圧延後、１０００℃で連続焼鈍による熱延板焼鈍を施した。
また、上記の連続鋳造に際し、冷却水量を調整することにより、鋳片表面温度をＡ3温度未満に１０秒以上保持した後にＡ3温度以上に１０秒以上保持する処理を、０回、１回施した。
かくして得られた電磁鋼板の磁気特性を、実施例１と同様にして測定した結果を表３に併記する。
【００４７】
【表２】
2014195818.tif 000004
【００４８】
【表３】
2014195818.tif 000005
【００４９】
表３から明らかなように、本発明に従い得られた無方向性電磁鋼板はいずれも、同一鋼種で比較すると、優れた磁気特性を示している。
【図１】
2014195818.tif 000006